(57)【要約】【課題】環境温度が上昇しても、ホルムアルデヒドの放散を確実に抑制することのできる化粧ボート及びそれを用いた机を実現する。【解決手段】ホットメルト系接着剤２３を含んで熱圧縮されたチップボードを芯材２１とし、この表裏両面または表面に、電子線硬化性のインクで着色した紙材に電子線硬化処理を施した化粧紙２２を、ホットメルト系接着剤２３を介して貼着して化粧ボードを構成する。そして、この化粧ボートからなる天板２と、金属材の表面に粉体塗装して形成した脚部材３とを用いて机１を構成する。【選択図】図２
2007160722.tif 000002
【特許請求の範囲】
【請求項１】
パネル状の芯材と、その表裏両面または表面に貼着した化粧紙とを備えた化粧ボードであって、
前記芯材はホットメルト系接着剤を含んで熱圧縮されたチップボードであり、前記化粧紙は電子線硬化性のインクで着色した紙材に電子線硬化処理を施したものであり、前記化粧紙は前記芯材にホットメルト系接着剤を介して貼着されていることを特徴とする化粧ボード。
【請求項２】
前記化粧紙のインクは、ポリエステル系のインクであることを特徴とする請求項１に記載の化粧ボード。
【請求項３】
請求項１または２に記載の化粧ボードからなる天板と、金属材の表面に粉体塗装して形成した脚部材とを備えた机。
【請求項４】
前記天板の側面のうち少なくとも１つには、樹脂製のエッジ部材がホットメルト系接着剤で貼着されていること特徴とする請求項３に記載の机。
【発明の詳細な説明】
【技術分野】
【０００１】
本発明は、机天板等に適用できる化粧ボード、及びそれを用いた机に関するものである。
【背景技術】
【０００２】
従来から、机や家具、間仕切パネル等に使用される化粧ボードとして、フェノール樹脂やメラミン樹脂を用いたものが知られている。例えば、特許文献１には、フェノール樹脂層からなる芯材に、化粧部材としてメラミン樹脂層を密着させた化粧板が記載されている。
【特許文献１】特開２００１−１８６９３３号公報（図３参照）
【発明の開示】
【発明が解決しようとする課題】
【０００３】
しかしながら、近年は、家具や建材等から放出される揮発性有機化合物（ＶＯＣ，ホルムアルデヒド、トルエン、キシレン等）による健康被害（シックハウス）が社会問題となっている。そのため、このＶＯＣの放散量にあらかじめ基準値が設定され、各メーカーは、基準値を満たす商品を提供するようにしている。しかしながら、ＶＯＣの放散量が温度とともに増加する傾向があるため、室温において放散量が基準値を十分にクリアするものであっても、使用環境が高温になると基準値を上回ることがあった。
【０００４】
従来の化粧ボードでは、フェノール樹脂やメラミン樹脂を使用することなどにより、ＶＯＣの１つであるホルムアルデヒドを放散することが知られている。従って、机や家具、間仕切パネル等に使用される化粧ボードは、ホルムアルデヒドの放散量を単に基準値以下にするだけでなく、ゼロまたはゼロに極めて近い低レベルに抑制して、環境温度が上昇しても、シックハウスを引き起こさないようにしたいという要望があった。
【０００５】
本発明は、上記問題を解消するものであり、環境温度が上昇しても、ホルムアルデヒドの放散を確実に抑制することのできる化粧ボート及びそれを用いた机を実現することを目的とするものである。
【課題を解決するための手段】
【０００６】
前記目的を達成するために、請求項１に記載の発明における化粧ボードは、パネル状の芯材と、その表裏両面または表面に貼着した化粧紙とを備えた化粧ボードであって、前記芯材はホットメルト系接着剤を含んで熱圧縮されたチップボードであり、前記化粧紙は電子線硬化性のインクで着色した紙材に電子線硬化処理を施したものであり、前記化粧紙は前記芯材にホットメルト系接着剤を介して貼着されていることを特徴とするものである。
【０００７】
また、請求項２に記載の発明は、請求項１に記載の化粧ボードにおいて、化粧紙のインクは、ポリエステル系のインクであることを特徴とするものである。
【０００８】
また、請求項３に記載の発明における机は、請求項１または２に記載の化粧ボードからなる天板と、金属材の表面に粉体塗装して形成した脚部材とを備えたものである。
【０００９】
また、請求項４に記載の発明は、請求項３に記載の机において、前記天板の側面のうち少なくとも１つには、樹脂製のエッジ部材がホットメルト系接着剤で貼着されていること特徴とするものである。
【発明の効果】
【００１０】
請求項１に記載の発明によれば、化粧紙のインクが、紙材を着色する機能（作用）に加えて、電子線硬化処理することによって紙材に対するコーディング層としての機能（作用）を有するから、ホルムアルデヒドの発生要因であるメラミン樹脂等を従来のようにコーティング層に用いなくても化粧紙を形成することができる。
【００１１】
また、チップボードの熱圧縮に用いる接着剤や、化粧紙とチップボードとの貼り合わせに用いる接着剤に、ホットメルト系接着剤を用いており、ホットメルト系接着剤は、従来のデンプン系接着剤に比べて防腐剤の添加が不要であるから、接着剤からホルムアルデヒドを発生する虞がない。従って、上記化粧紙と芯材とで構成された化粧ボードでは、ホルムアルデヒドの発生がゼロもしくは略ゼロであり、環境温度が高温になってもホルムアルデヒドによる健康被害を防止することできる。
【００１２】
請求項２に記載の発明によれば、ポリエステル系の電子線硬化性のインクを用いることで、請求項１に記載した化粧紙に対する着色作用と表面の硬度を高めるコーティング作用とを良好に発揮することができる。
【００１３】
請求項３に記載の発明によれば、脚部材の塗装に粉体塗装を採用している、換言すれば、ホルムアルデヒド等の発生要因である溶剤塗装を採用していないから、脚部材からのホルムアルデヒドの放散を確実に防止できる。従って、この脚部材と、請求項１または２に記載の化粧ボードからなる天板とを備えて机を構成することで、机全体として、ホルムアルデヒドの放散量を、ゼロまたは略ゼロに抑制することができ、環境温度が高温になってもホルムアルデヒドによる健康被害を確実に防止することできる。
【００１４】
請求項４に記載の発明によれば、エッジ部材を、樹脂製としさらにホットメルト系接着剤を用いて天板に貼着するから、天板の側面をエッジ部材で覆うように机を構成しても、ホルムアルデヒドの放散量を増加させる虞がない。
【発明を実施するための最良の形態】
【００１５】
以下に、本発明の実施形態について図面を用いて説明する。図１は実施形態の化粧ボードを適用した机の斜視図、図２は図１のＩＩ−ＩＩ線矢視断面図である。
【００１６】
図１に示す机１は、天板２と、天板２の下方に配置された脚部材３と、天板２の後方に立設配置された板状の背面部材４とを備えており、脚部材３の後面（背面）は、背面部材４の前面に連結されている。背面部材４は、間仕切も兼ねるように、天板２の上面の位置よりも上方に突出する高さを有している。
【００１７】
この実施形態の机１は、コーナ部に配置するのに好適な平面視Ｌ字形状に構成されたものであり、天板２は、平面視長方形の天板２ａ、２ｂと、これら天板２ａ、２ｂを直角に連結するように平面視多角形（ここでは五角形）に形成された天板２ｃとを備えており、このＬ字形状の天板２に対応させて、背面部材４も複数枚が平面視で直角をなすように配置されている。
【００１８】
天板２の側面のうち外方に露出する面、換言すれば作業者が机を使用するとき手前側となる面及び左右両面には、エッジ部材５が貼着されている。また、天板２と背面部材４との間には、配線等を収容する空間が設けられており、この空間を覆うための蓋カバー６を、その上面が天板２と略面一になるように取り付けている。背面部材４の側面も金属製のカバー部材７が貼着されて覆われている。
【００１９】
もちろん、机１は、図１に示す形態に限定するものではなく、平面視長方形状の天板２の下面左右に一対の脚部材３を連結する形態や、背面部材４を挟んでその表裏両面に天板２を配置する形態等であってもよい。また、背面部材４や蓋カバー６等を省略してもよい。
【００２０】
天板２に使用されている化粧ボードは、図２に示すように、芯材２１の表裏面に化粧紙２２を、ホットメルト系接着剤２３を介して貼着したものである。芯材２１には、木材の細かい削片等を、ホットメルト系接着剤２３を含浸させて熱圧縮したパーティクルボードを用いているが、木材の繊維を、ホットメルト系接着剤２３を含浸させて熱圧縮したＭＤＦを用いてもよい。ホットメルト系接着剤２３には、ポリエステル系の接着剤を用いているが、ＰＵＲ（ポリウレタン）系でもよい。これらの接着剤は、デンプン系接着剤とは異なり、防腐剤の添加が不要であるため、ホルムアルデヒドを発生する心配がない。
【００２１】
化粧紙２２は、紙材に電子線（ＥＢ：Ｅｌｅｃｔｒｉｃ  Ｂｅａｍ）硬化性を有するインクを吐出して任意の色、柄に着色し、これに電子線硬化処理（ＥＢ処理）を施して、前記インクを硬化させたものである。前記インクは紙材に対する着色材として機能（作用）することは勿論のこと、電子線で硬化させることによって紙材に対するコーティング層として機能（作用）するから、化粧紙２２の表裏面に耐熱性、耐水性、防汚性、耐磨耗性、耐光性等を具備させることができる。このように電子線硬化処理で仕上げ加工することにより、化粧紙２２は、従来のような、ホルムアルデヒドの発生源となるメラミン樹脂等をコーティング層に用いる必要がなくなるから、ホルムアルデヒドを発生する心配がない。
【００２２】
脚部材３は、スチール製の母材に粉体塗装を施したものである。粉体塗装は、従来の溶剤塗装とは異なり、ホルムアルデヒドやキシレン・トルエンなどを含まない塗装である。背面部材４には、天板２と同じ化粧ボードを使用している。エッジ部材５は樹脂の成形品であり、ここでは樹脂としてホルムアルデヒドの発生のないＡＢＳ樹脂を使用しており、前述と同様のホットメルト系接着剤２３を介して天板２の側面にエッジ部材５を貼着している。このように本実施形態では、天板２だけでなく、机１を構成するその他の部材にもホルムアルデヒドを発生しないものを選択しているから、机全体として確実にホルムアルデヒドの放散を抑制することができるのである。
【００２３】
実際に、上記実施形態において、天板２と背面部材４とに使用した化粧ボード単体について、ホルムアルデヒドの放散量を測定する実験を行ったので、その結果を図３に示す。この実験では、図３（ｂ）に示すように３種類の化粧ボード、すなわち、本実施形態の化粧ボード（ボードＡと記載）と、ホルムアルデヒド放散量が基準値（☆☆☆☆）を満たす従来の芯材に上記実施形態の化粧紙２２を貼着した化粧ボード（ボードＢと記載）と、同じくホルムアルデヒド放散量が基準値（☆☆☆☆）を満たす従来の芯材にメラミン樹脂を用いた従来の化粧紙を貼着した化粧ボード（ボードＣと記載）とを比較した。
【００２４】
図３（ａ）に示す評価項目のうち、ＪＩＳのデシケータ法で測定したホルムアルデヒドの放散量では、ボードＡとボードＢとの比較によって、本実施形態の芯材２１が従来の芯材に比べて極めて小さい放散量であることが明らかであり、ボードＢとボードＣとの比較によって、本実施形態の化粧紙２２が従来の化粧紙に比べて、極めて小さい放散量であることが明らかである。すなわち、本実施形態の化粧ボード（ボードＡ）におけるホルムアルデヒドの放散量は、その芯材２１と化粧紙２２との総合的な効果により、ボードＢ，Ｃに比べて、測定温度が２０℃でも４０℃でも、極めて小さい値となっていることが確認できた。
【００２５】
また、図３（ａ）に示す評価項目のうち、ＪＩＳの簡易チャンバー法で測定したＶＯＣでは、ボードＡのホルムアルデヒドの放散量は、ボードＢ、Ｃに比べて小さく、測定限界以下であることがわかった。
【００２６】
また、図示していないが、本実施形態の机１全体に対しても、ＪＩＳの簡易チャンバー法を用いてホルムアルデヒドの放散量を測定したところ、測定限界以下であることが確認できた。
【００２７】
すなわち、本発明の机１は、常温時にホルムアルデヒドを放散しないだけでなく、環境温度が４０℃の高温になっても、従来に比べて確実にホルムアルデヒドの発生を抑制できるので、シックハウス等の環境被害を確実に防止することができるのである。
【００２８】
なお、本発明の化粧ボードは、机の天板として使用するだけでなく、間仕切、棚板、キャビネット、及び子どものおもちゃ箱の外側板等、種々の用途に利用することができる。
【００２９】
また、エッジ部材５にポリ乳酸系樹脂の押出し品を用いることで、分別の必要がない生分解性の天板が得られるから、埋設廃棄が可能となる。
【図面の簡単な説明】
【００３０】
【図１】本実施形態の机の斜視図である。
【図２】図１のＩＩ−ＩＩ線矢視断面図である。
【図３】本実施形態の化粧ボードにおけるホルムアルデヒド放散量の測定結果を示す図である。
【符号の説明】
【００３１】
１        机
２        天板
３        脚部材
４        背面部材
５        エッジ部材
６        蓋カバー
２１      芯材
２２      化粧紙
【図１】
2007160722.tif 000003
【図２】
2007160722.tif 000004
【図３】
2007160722.tif 000005